본 발명 은 금속 이온 혼입 알루미나 가교 화 점토 의 제조 방법 으로서 , ( a ) 0 . 4 M AlCl 3 · 6 H 2 O 수용액 에 0 . 4 M NaOH 수용액 을 [ OH -]/[ Al 3 +]= 2 ∼ 3 의 비율 로 가한 후 , 60 ∼ 70 ℃ 에서 8 ∼ 12 시간 동안 반응 시켜 투명 한 [ Al 13 O 4 ( OH ) 24 ( H 2 O ) 12 ] 7 + 용액 을 생성 시키 는 단계 ; ( b ) 점토 를 증류수 중 에서 팽윤 시켜 제조 한 콜로이드 용액 과 [ Al 13 O 4 ( OH ) 24 ( H 2 O ) 12 ] 7 + 용액 을 혼합 한 후 상온 에서 9 ∼ 11 시간 동안 숙성 시키 는 단계 ; ( c ) 단계 ( b ) 에서 수득 된 침전물 을 여과 하 고 증류수 로 세척 하 여 미 반응 Al 3 + 이온 과 이 의 짝 이온 인 Cl - 를 제거 한 후 , 50 ∼ 70 ℃ 에서 건조 시켜 알루미나 ( Al 2 O 3 ) 가교 화 점토 전구체 를 생성 시키 는 단계 ; ( d ) 생성 된 알루미나 ( Al 2 O 3 ) 가교 화 점토 전구체 를 350 ∼ 450 ℃ 에서 3 ∼ 5 시간 동안 소성 ( calcination ) 하 여 알루미나 - 가 교화 점토 를 생성 시킨 후 이 를 NH 3 증기 로 처리 함 으로써 , NH 4 +- Al 가 가교 된 점토 를 생성 시키 는 단계 ; ( e ) 생성 된 NH 4 +- Al 가 가교 된 점토 에 미리 준비 된 금속 이온 의 수용액 을 혼합 하 고 실온 에서 13 ∼ 17 시간 동안 숙성 시킨 후 , 얻 어 진 침전물 을 여과 하 고 40 ∼ 60 ℃ 에서 증류수 로 세척 하 고 , 50 ∼ 400 ℃ 에서 3 ~ 5 시간 동안 건조 시키 는 단계 ; 및 ( f ) 300 ∼ 600 ℃ 에서 열처리 하 여 , 금속 이온 이 혼입 된 알루미나 - 가 교화 점토 를 수득 하 는 단계 를 포함 하 는 것 을 특징 으로 하 는 방법 을 제공 한다 .